리튬 복합 금속 산화물 ( Li ( Ni 0 . 83 Co 0 . 11 Mn 0 . 06 ) 0 . 97 Zr 0 . 03 O 2 ) 100 중량 부 에 대해 , 하 기 표 1 에 기재 된 함량 으로 H 3 BO 3 및 Al ( OH ) 3 를 건식 혼합기 ( CYCLOMIX , HOSOKAWA Micron Coorporation ) 로 혼합 한 후 산소 분위기 하 에 하 기 표 1 에 기재 된 온도 로 5 시간 동안 열처리 하 여 표 1 에 기재 된 비정질 산화물 을 포함 하 는 표면 처리 층 이 형성 된 양극 활물질 을 제조 하 였 다 .